(57)【特許請求の範囲】
【請求項１】
基板の表面に、導電性を具備する導電回路が形成された透明導電回路基板であって、
前記導電回路は、固化後に架橋して導電性ポリマー液体を吸着する特性を備えると共に、親水基を持つポリマー、或いは水溶性の樹脂を含んで、固化後に極性溶剤より成る除去液を用いて除去可能なインク層に吸収されて、化学共役構造、ドーパント、または酸基が変化することにより、電気抵抗値（Resistivity）が元の抵抗値の少なくとも１００倍以上に高まる導電性ポリマーコーティングで形成されていることを特徴とする、透明導電回路基板。
【請求項２】
透明導電回路基板の製造方法であって、
ａ）固化後に架橋して導電性ポリマー液体を吸着する特性を備えると共に、親水基を持つポリマー、或いは水溶性の樹脂を含んで、固化後に極性溶剤より成る除去液を用いて除去可能なインク層を基板表面のあらかじめ定めた導電不要の区域に付着させる工程と、
ｂ）前記インク層に熱エネルギーまたは放射線のいずれかを照射して前記インク層の固化を加速する工程と、
ｃ）真性（intrinsic）導電性ポリマーを含有する導電性ポリマーコーティングから構成される導電層で、前記インク層表面と前記基板上のあらかじめ定めた導電性を具備させる必要がある区域を被覆して固化させる工程と、
ｄ）極性溶剤より成る除去液で、前記インク層及び前記インク層表面に積層された前記導電層を物理的に除去し、前記基板の表面に前記インク層表面に積層されていない前記導電層を残し、導電性を具えた導電回路とする工程を実施する、
ことを特徴とする、透明導電回路基板の製造方法。
【請求項３】
前記真性（intrinsic）導電性ポリマーが少なくともポリ（３，４−エチレンジオキシチオフェン）［Poly（3,4-ethylenedioxythiophene）、ＰＥＤＯＴ］、ポリピロール（Pyrrols）のいずれかの導電性ポリマーを含むことを特徴とする、請求項１に記載の透明導電回路基板。
【請求項４】
前記インク層が、紫外線、可視光、電子線のいずれかを照射することにより硬化促進されるインクより成ることを特徴とする、請求項１に記載の透明導電回路基板。
【請求項５】
前記インク層が、印刷または現像のいずれかで形成されることを特徴とする、請求項１に記載の透明導電回路基板。
【請求項６】
前記導電層が界面活性剤を含有し、さらにＵＶ吸収剤と光安定剤のうち少なくとも１つを含有することを特徴とする、請求項１に記載の透明導電回路基板。
【請求項７】
前記導電層が、ＰＵ、ポリエステル、アクリルのうち少なくとも１つを含有するバインダを含むことを特徴とする、請求項１に記載の透明導電回路基板。
【請求項８】
前記導電層の導電性ポリマーが、ポリ（３，４−エチレンジオキシチオフェン）［Poly（3,4-ethylenedioxythiophene）、ＰＥＤＯＴ］であるとき、少なくとも１つのポリ酸（polyacid）を含むことを特徴とする、請求項３に記載の透明導電回路基板。
【請求項９】
前記導電層がワイヤバー（Wire Bar Method）、ロールコーティング（Roller Coatng Method）、スロットダイコーティング（Slot Die Coating）、スピンコーティング（Spin Coating Method）、ギャップコーティング（Knife Over Coating“Gap Coating”）、スプレー（Spray）のうちのいずれかの方式を使用して形成されることを特徴とする、請求項１に記載の透明導電回路基板。
【請求項１０】
前記導電層の導電性ポリマー層がさらにシラン（silane）を含むことを特徴とする、請求項１に記載の透明導電回路基板。
【請求項１１】
前記真性（intrinsic）導電性ポリマーが少なくともポリ（３，４−エチレンジオキシチオフェン）［Poly（3,4-ethylenedioxythiophene）、ＰＥＤＯＴ］、ポリピロール（Pyrrols）のいずれかの導電性ポリマーを含むことを特徴とする、請求項２に記載の透明導電回路基板の製造方法。
【請求項１２】
前記放射線が紫外線、可視光、電子線のいずれかであることを特徴とする、請求項２に記載の透明導電回路基板の製造方法。
【請求項１３】
前記インク層が、印刷または現像のいずれかで形成されることを特徴とする、請求項２に記載の透明導電回路基板の製造方法。
【請求項１４】
前記導電層が界面活性剤を含有し、さらにＵＶ吸収剤と光安定剤のうち少なくとも１つを含有することを特徴とする、請求項２に記載の透明導電回路基板の製造方法。
【請求項１５】
前記導電層が、ＰＵ、ポリエステル、アクリルのうち少なくとも１つを含有するバインダを含むことを特徴とする、請求項２に記載の透明導電回路基板の製造方法。
【請求項１６】
前記導電層の導電性ポリマーがポリ（３，４−エチレンジオキシチオフェン）［Poly（3,4-ethylenedioxythiophene）、ＰＥＤＯＴ］であるとき、少なくとも１つのポリ酸（polyacid）を含むことを特徴とする、請求項１１に記載の透明導電回路基板の製造方法。
【請求項１７】
前記導電層がワイヤバー（Wire Bar Method）、ロールコーティング（Roller Coatng Method）、スロットダイコーティング（Slot Die Coating）、スピンコーティング（Spin Coating Method）、ギャップコーティング（Knife Over Coating“Gap Coating”）、スプレー（Spray）のうちのいずれかの方式を使用して形成されることを特徴とする、請求項２に記載の透明導電回路基板の製造方法。
【請求項１８】
前記導電層の導電性ポリマー層がさらにシラン（silane）を含むことを特徴とする、請求項２に記載の透明導電回路基板の製造方法。
【発明の詳細な説明】
【技術分野】
【０００１】
本発明は、透明導電回路基板及びその製造方法、特に、基板表面上に付着されたインク層によりその接触する導電層の電気抵抗値を非導電性まで高め、相対して透明基板表面上のインク層が導電層に接触していない区域を導電性とすることで、透明基板上に必要な導電回路とパターンを形成することができる透明導電回路基板、及び、極性溶液の特性を備えた除去液で、インク層及びインク層と接触している導電層を除去し、基板上のインク層と接触していない区域の導電層に導電回路またはパターンを形成させる、透明導電回路基板の製造方法に関する。
【背景技術】
【０００２】
導電性ポリマーは、材料そのものが導電性を備え、溶液プロセスを使用して透明性を備えた導電膜を製造することができ、一般的なＩＴＯ（酸化インジウムスズ）膜など金属酸化物で製造される透明導電膜と比べ、導電性ポリマーは材料コストと製造コストが比較的低い等の優位性がある。
しかし、標準的な導電性ポリマー溶液の粘度は、導電性ポリマー溶液の安定性が低下するため固形分が高過ぎてはならず、溶液の粘度が低いため、必要な特定の導電回路とパターンの形成に適さない。
導電性ポリマー溶液の配合組成を変えてより高粘度にしようとすると、透光性、導電性、耐水性、耐気候性等の特性が犠牲となるため、関連産業では低粘度の導電性ポリマー溶液を使用して透明の導電回路とパターンを形成する構造と方法に対して切迫した必要性がある。
【０００３】
現在、導電性ポリマー溶液を使用して透明の導電回路とパターンを形成する技術としては、レーザーを使用してパターンの加工と製作を行うレーザー加工法があるが、実際上はレーザー設備を使用するコストが高く、速度が遅いため、工業上の量産ニーズを満たすことができない。
また、マスク（Mask）等の材料を使用して残したい導電回路とパターンを保護し、プラズマを使用して不要な導電性ポリマー区域をエッチング方式で除去し、透明の導電回路とパターンのみを残すプラズマエッチング法もあるが、この方法はプラズマ設備使用のコスト高く、エッチング速度が遅いため、同様に工業上の実際の量産ニーズを満たせない。
【０００４】
このほか、インクジェット法もある。これはピエゾ式（Piezo）またはサーマルバブル式（Thermo-bubble）を使用して導電性ポリマー溶液をインクジェットヘッド（Print Head）により水滴状に基板表面に噴射し、導電性を有する回路またはパターンを大量のドットから形成するものであるが、この方法はインクジェットの速度が遅く、インクジェットヘッドが詰まり易いという欠点があるだけでなく、形成する導電回路またはパターンの品質の均一性、辺縁線のドットの平坦性、ドット分布状況等の問題もあり、工業上の実際の量産速度と品質の要求を満たす製品を製造することが容易でない。
【０００５】
さらに、特許文献１には、感光触媒と表面張力の差異を利用して必要な機能性回路とパターンを形成する方法を開示しているが、この方法を使用して形成した機能性回路とパターンは均一性を制御することが難しく、且つその使用する形成原理に機能性コーティングの表面張力、液体粘度等の制限が多いため、機能性コーティングの組成と物性が制限され、工業上の要求を満たす導電回路とパターンを生産することが容易でない。
【先行技術文献】
【特許文献】
【０００６】
【特許文献１】米国特許第７７４９６８４Ｂ２号明細書
【発明の概要】
【発明が解決しようとする課題】
【０００７】
本発明が解決しようとする課題は、透明導電回路を形成する導電性ポリマーに対して組成の柔軟性を高め、形成する透明導電回路の均一度と解像度を高めると共に、生産スピードが高速で、生産コストを抑えることができる透明導電回路基板及びその製造方法を提供することにある。
【課題を解決するための手段】
【０００８】
本発明の透明導電回路基板は、基板の表面に、導電性を具備する導電回路が形成されたものであって、前記導電回路は、固化後に架橋して導電性ポリマー液体を吸着する特性を備えると共に、親水基を持つポリマー、或いは水溶性の樹脂を含んで、固化後に極性溶剤より成る除去液を用いて除去可能なインク層に吸収されて、化学共役構造、ドーパント、または酸基が変化することにより、電気抵抗値（Resistivity）が元の抵抗値の少なくとも１００倍以上に高まる導電性ポリマーコーティングで形成されている。
【０００９】
導電層上に極性溶剤の特性を具えた除去液を用いることができ、前記除去液は水（Ｈ2Ｏ）及びエタノール（Ｃ2Ｈ5ＯＨ）等を含む極性溶剤であり、前記溶剤によりインク層及び前記インク層の表面に積層されている導電層を除去し、インク層上に積層されず、基板上に直接積層された導電層の区域に導電性を具えた回路またはパターンを形成させる。
インク層と導電層とを接触することによって化学的作用を生じさせ、インク層表面に積層された導電層の電気抵抗を大幅に高め、局部的に導電層の導電性を変化させ、前記インク層上に積層された導電層の区域に非導電性区域を形成させることができる。
【００１０】
本発明の透明導電回路の製造方法は、次の工程を含む。
ａ）固化後に架橋して導電性ポリマー液体を吸着する特性を具え、かつ親水基を持つポリマー、或いは水溶性の樹脂を含んで、固化後に極性溶剤より成る除去液を用いて除去可能なインク層を基板表面のあらかじめ定めた導電性が不要な区域に付着させる工程と、
ｂ）前記インク層に熱エネルギーまたは放射線のいずれか１つの方式を用いて固化を加速する工程と、
ｃ）導電性ポリマーコーティングで構成される導電層で、インク層表面と前記基板上のあらかじめ定めた導電性を具備させる必要がある区域を被覆して固化する工程。
また、ｃ）工程に続いて、
ｄ）極性溶液の特性を具えた除去液で、インク層及びインク層と接触している導電層を物理的に除去し、基板表面にインク層と接触していない導電層を残して、導電性の導電回路を形成する工程を実施する。
【００１１】
前述の極性溶剤の特性を具えた除去液は、導電層の導電性をインク層の溶解と剥離除去後に低下させない溶液である。
前述の透明導電回路基板及びその製造方法では、前記インク層にＵＶ硬化型インク層等の放射線硬化型インクを使用し、放射線の照射によりインクの乾燥及び硬化を加速することができる。前記放射線は紫外線、可視光、電子線のいずれかとする。
透明導電回路基板の製造方法は、前記インク層が、現像または平版印刷、スクリーン印刷によって形成され、かつ熱エネルギーまたは放射線照射のいずれかを用いてインク層を硬化させる。前記放射線は紫外線、可視光、電子線のいずれかであり、前記熱エネルギーは熱風または赤外線のいずれかとする。
【００１２】
前記基板は、透明のＰＥＴ、ＰＣ、ＰＥＮ、ＰＩ、アクリル、ＣＯＣ、コーティング層またはガラスのいずれか１つより成る。
前記導電層が界面活性剤及び少なくとも１つのバインダ（binder）を含有し、前記界面活性剤がさらにＵＶ吸収剤または光安定剤のうち少なくとも１つを含有する。前記バインダはさらにＰＵ、ポリエステル、アクリルのいずれかを含有する。
【００１３】
前記真性（intrinsic）導電性ポリマーは少なくともポリ（３，４−エチレンジオキシチオフェン）［Poly（3,4-ethylenedioxythiophene）、ＰＥＤＯＴ］、ポリピロール（Pyrrols）のいずれかの導電性ポリマーを含む。
前記導電層の導電性ポリマーが「ポリ（３，４−エチレンジオキシチオフェン）」［Poly（3,4-ethylenedioxythiophene）、ＰＥＤＯＴ］であるとき、さらにＰＳＳ（polystyenesulfonate）のような少なくとも１つのポリ酸（polyacid）を含む。前記導電性ポリマー層がさらにシラン（silane）を含むこともある。かつ、透明基板の表面上の導電層の電気抵抗値（Resistivity）は２０００Ω／ｓｑｕａｒｅより低く、導電層の可視光（３８０ｎｍ〜７５０ｎｍ）の透過率は６５％以上である。
【００１４】
前記導電層は、ワイヤバー（Wire Bar Method）、ロールコーティング（Roller Coatng Method）、スロットダイコーティング（Slot Die Coating）、スクリーン印刷（Screen Printing）、スピンコーティング（Spin Coating Method）、ギャップコーティング（Knife Over Coating“Gap Coating”）、スプレー（Spray）のいずれか１つの方式を使用して形成される。
【発明の効果】
【００１５】
本発明の透明導電回路基板及びその製造方法によれば、従来のような複雑で汚染性のある化学エッチング法（Chemical Etch Method）を使用する必要がなく、設備コストが高いレーザー成形法とプラズマエッチング法を使用して導電回路とパターンを形成するよりも高速で、光触媒を使用した表面張力差での回路とパターン形成方式よりも高い品質と信頼性を具え、さらにインクジェットを使用した方式よりも、高速で均一性が高く、高品質である。
また、低粘度水性導電性ポリマーコーティングなどの低粘度機能性コーティングを使用し、微細化した透明導電回路とパターンを形成でき、従来の酸化インジウムスズ（ＩＴＯ）等のコストが高い透明導電酸化物薄膜とエッチングの製造方式を置き換えることができる。
【図面の簡単な説明】
【００１６】
【図１】参考例を示す透明導電回路基板の斜視図である。
【図２】参考例を示す透明導電回路基板の断面図である。
【図３】本発明の実施例を示す透明導電回路基板の断面図である。
【図４】本発明の透明導電回路基板の製造方法を示すフローチャートである。
【発明を実施するための形態】
【００１７】
以下、本発明を図面に基づいて詳細に説明する。
【００１８】
［参考例］
図１及び図２に示すように、透明導電回路基板は、基板１０、インク層２０、導電層３０を含む。
基板１０は、透明なＰＥＴ、ＰＣ、ＰＥＮ、ＰＩ、アクリル、コーティング層、ＣＯＣまたはガラスのいずれかより成る。
インク層２０は、導電性ポリマー液体を吸着する特性を具え、固化後に水（Ｈ2Ｏ）、エタノール（Ｃ2Ｈ5ＯＨ）等を含む極性有機溶剤によって溶解または膨潤（swell）可
能なインクによって形成される。
また、インク層２０は、基板１０表面に付着されてその間に必要な導電回路１１、即ちあらかじめ定めた導電が必要な区域を形成する。インク層２０は極性溶剤で溶解可能な透明インク層２０であり、インク層２０を形成するには、平版印刷、スクリーン印刷のいずれかによる。さらに、熱エネルギーＨ（熱風または赤外線を含む）または放射線Ｌでインク層２０の乾燥と硬化を加速させ、透明基板１０表面に付着させることができる。放射線Ｌは紫外線、可視光、電子線のいずれかとする。
【００１９】
導電層３０は、基本的にインク層２０より大きい面積であり、全体がインク層２０表面とインク層２０が付着していないあらかじめ定めた導電が必要な区域を被覆する。導電層３０の導電性ポリマーコーティングは、少なくともポリ（３，４−エチレンジオキシチオフェン）［Poly（3,4-ethylenedioxythiophene）、ＰＥＤＯＴ］、ポリピロール（Pyrrols）のいずれかを含む真性導電性ポリマーより成る。基板１０表面上に付着されたインク層２０により、導電層３０のインク層２０表面に積層されている非導電区域３０１の電気抵抗値（Resistivity）を導電層３０の元の抵抗値の少なくとも１００倍以上、さらには非導電性となるまで高めることができる。
【００２０】
ポリ（３，４−エチレンジオキシチオフェン）［Poly（3,4-ethylenedioxythiophene）、ＰＥＤＯＴ］を含有する有機導電ポリマーから組成される導電性ポリマー溶液を、ワイヤバー（Wire Bar）方式またはスロットダイコーティング（Slot Die Coating）等の方式で均一に、部分的または全面的に基板１０表面と基板１０上のインク層２０上に塗布して、１２０℃で１０分間乾燥させた後、４端子法（Four-Pin Method）抵抗計を使用してＰＥＴ薄膜上の導電性ポリマー導電層（下にインクのない導電層）を測定すると、その元の抵抗（Resistivity）が２１０Ω／ｓｑｕａｒｅ（２.１×１０2Ω／ｓｑｕａｒｅ）であり、透明導電回路基板の元の基板１０の透光度９３〜９４％を差し引いた導電層３０の可視光透過率は９１〜９３％である。
【００２１】
インク層２０は、放射硬化性とすることができ、例えば、ＵＶ、可視光、電子ビームを使用して硬化させるか、あるいは、熱乾燥性とすることもできる。
インク層２０の成分は、親水基を持つポリマー、例えばPyrrolidonering構造を含むモノマー又はオリゴマーを含有するか、或いは水溶性の樹脂、例えばエタノールＰＶＡ（Polyvinyl Alcohol）等を含有する。そして、固化後のインク層２０と導電高分子液を吸収した後乾燥したインク層２０は、水又は極性を持つ溶剤、例えばメタノール、エタノールを使用して除去することができる。さらに、光開始剤（photoinitiator）と架橋剤（Cross Linker）を使用することで、固化後のインク層２０の架橋密度（cross linking density）を調整し、インク層２０の導電高分子液吸収量と吸収速度及び水又は極性を備えた溶剤に対する溶解度又は膨潤（Swelling）度を調整して、より工業上の条件に適うようにすることができる。
また、インク層２０は、アルカリ性物質、酸化／還元材、ドーパント（Dopant）結合材等を含有し、導電高分子液の化学共役構造（Conjugated Structure）、ドーパント、または酸基を変化させる等により、接触して吸収した導電層３０の導電高分子の導電性を低下させる。
【００２２】
インク層２０が基板１０の表面において導電性を具備させる必要がある導電回路１１以外の区域にインク被覆面を形成するため、導電層３０のインク層２０上面に積層されていない区域は導電性を具え、これにより基板１０上に必要な導電回路１１を形成することができる。図面では、積層構造を明確にするため、インク層２０及び導電層３０の厚みを大きくしてあるが、実際には導電回路１１の幅に比べて非常に薄く、インク層２０間の凹陥部に流入した導電材料がインク層２０の側面に接触している面積は無視できるほど小さいため、導電層３０の内、インク層２０の上面に積層された部分の導電性は失われるが、導電回路１１の導電性が失われることはない。
なお、インク層２０と導電層３０に蛍光剤（fluorescence material）、蛍光増白剤（optical brighter）、染料のいずれかを含有して光学特性と識別性を増強してもよい。
【００２３】
［実施例］
図３に本発明の実施例を示す。
実施例では、インク層２０があらかじめ定めた導電不要の区域にあり、局部的に付着される方式で基板１０の表面に形成され、かつ熱エネルギーＨまたは放射線Ｌにより固化され、導電層３０でインク層２０表面とあらかじめ定めた導電回路１１となる区域が被覆され、かつ熱エネルギーＨまたは放射線Ｌにより導電層３０及びインク層２０の乾燥と固化が加速される。
【００２４】
ポリ（３，４−エチレンジオキシチオフェン）［Poly（3,4-ethylenedioxythiophene）、ＰＥＤＯＴ］を含有する有機導電ポリマーから組成される導電性ポリマー溶液をワイヤバー（Wire Bar）方式またはスロットダイコーティング（Slot Die Coating）等の方式で均一に、部分的または全面的に透明プラスチック製の基板１０表面と基板１０上のインク層２０表面に塗布し、１２０℃で１０分間乾燥させた後、４端子法（Four-Pin Method）抵抗計を使用してＰＥＴ薄膜上の導電性ポリマー導電層（下にインクのない導電層）を測定すると、その元の抵抗（Resistivity）は２１０Ω／ｓｑｕａｒｅ（２.１×１０2Ω／ｓｑｕａｒｅ）であり、透明導電回路基板の元の基板１０の透光度９３〜９４％を差し引いた導電層３０の可視光透過率は９１〜９３％である。
【００２５】
インク層２０表面に積層された部分において導電層３０に形成される非導電区域３０１はさらに除去液４０で物理的に除去する。除去液４０は水（Ｈ2Ｏ）及びエタノール（Ｃ2Ｈ5ＯＨ）等を含む極性溶剤より成り、インク層２０と非導電区域３０１を同時に除去することができる。基板１０表面のインク層２０が付着されていない区域は、導電層３０で覆われる前は凹陥状を呈し、導電層３０がインク層２０及びあらかじめ定めた導電回路１１となる区域の表面を被覆するため、導電層３０が凹陥区域に充填される。除去液４０でインク層２０と導電層３０を同時に除去すると、インク層２０表面に積層されていない区域の導電層３０が導電回路１１を形成する。そして、除去液４０での除去後、導電回路１１は基板１０に対して突出した状態となる。
【００２６】
図４に、透明導電回路基板の製造方法のフローチャートを示す。この製造方法は次の工程を含む。
ａ）固化後に架橋して導電性ポリマー液体を吸着する特性を備え、親水基を持つポリマー、或いは水溶性の樹脂を含んで、固化後に極性溶剤より成る除去液を用いて除去可能なインク層２０を印刷または現像のいずれかの方式で、基板１０表面のあらかじめ定めた導電不要の区域に付着させる工程と、
ｂ）インク層２０を熱エネルギーＨまたは放射線Ｌのいずれかを照射して、インク層２０の固化を加速させる工程と、
ｃ）インク層２０より大きい面積の導電性ポリマーコーティングで構成される導電層３０でインク層２０及び必要な導電回路１１となる区域の表面を被覆して、乾燥かつ固化し、導電層３０のインク層２０表面に積層されている区域に非導電区域３０１を形成すると共に、導電層３０のインク層２０に積層されていない区域に導電回路１１を形成する工程とを備える。
【００２７】
ｃ）工程において、導電性ポリマーコーティングは真性（intrinsic）導電性ポリマーを含有し、基板１０上に付着されたインク層２０表面に積層されている非導電区域３０１の電気抵抗値（Resistivity）を高め、導電層３０の元の抵抗値の少なくとも１００倍以上、さらには非導電性まで高めることができ、導電層３０のインク層２０と接触していない区域は導電性を具える。
また、透明導電回路基板を製造するには、ｃ）工程に続いて、
ｄ）極性溶液の特性を具えた除去液４０でインク層２０と、インク層２０上に積層されている非導電区域３０１を除去し、基板１０表面に、インク層２０上に積層されていない導電層３０を残して、導電性を具えた導電回路１１とする工程を実施する。
【００２８】
前述の透明導電回路の製造方法において、導電層３０が界面活性剤及び少なくとも１つのバインダ（binder）を含有し、前記界面活性剤がさらにＵＶ吸収剤または光安定剤のうち少なくとも１つを含有する。前記バインダ（binder）はさらにＰＵ、ポリエステル、アクリルの少なくともいずれかを含有する。導電層３０の導電性ポリマーがポリ（３，４−エチレンジオキシチオフェン）［Poly（3,4-ethylenedioxythiophene）、ＰＥＤＯＴ］であるとき、さらにＰＳＳ（polystyenesulfonate）のような少なくとも１つのポリ酸（polyacid）を含有する。導電性ポリマーはさらにシラン（silane）を含む。且つ透明導電回路基板の表面上の導電層３０の電気抵抗値（Resistivity）は２,０００ Ω／ｓｑｕａｒｅより低い。導電層３０の可視光（３８０ｎｍ〜７５０ｎｍ）の透過率は６５％以上である。導電層３０はワイヤバー方式（Wire Bar Method）、ロールコーティング（Roller Coatng Method）、スロットダイコーティング（Slot Die Coating）、スピンコーティング（Spin Coating Method），ギャップコーティング（Knife Over Coating“Gap Coating”）、スプレー（Spray）のいずれかの方式により形成される。
【００２９】
本発明の透明導電回路基板及びその製造方法の応用領域は少なくとも透明導電膜（Transparent Conductive Film、ＴＣＦ）、液晶ディスプレイ（ＬＣＤ）、断熱ガラス、タッチパネル（Touch Panel）、薄膜抵抗器（Thin Film Resistor）、薄膜トランジスタ（Thin Film Transistor）、発光素子（Light-Emitting Device）、太陽光電池（Solar Cell）、印刷電子工学（Printed Electronics）を含む。
【００３０】
以上の実施例の説明と図面に示す内容は、本発明の最良の実施例を示したものであり、本発明の権利範囲を限定するものではなく、本発明の要旨を逸脱しない変更は、本発明の特許請求の範囲内に含まれることをここで述べておく。
【符号の説明】
【００３１】
１０      基板
１１      導電回路
２０      インク層
３０      導電層
３０１    非導電区域
４０      除去液
【図１】
0005343115.tif 000002
【図２】
0005343115.tif 000003
【図３】
0005343115.tif 000004
【図４】
0005343115.tif 000005